【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
酸成分、グリコール成分、および１００モル％酸成分を基準にして０〜約５．０モルパーセントの、多官能性の酸、グリコールまたはそれらの混合物から選択される多官能性分岐剤、ならびに任意選択的にフィラーを含むスルホン化脂肪族−芳香族コポリエステルであって、
前記酸成分が
ａ．１００モルパーセント全酸成分を基準にして約９４．９〜約４０．０モルパーセントの芳香族ジカルボン酸成分、および
ｂ．１００モルパーセント全酸成分を基準にして約５．０〜約５０．０モルパーセントの脂肪族ジカルボン酸成分、および
ｃ．１００モルパーセント全酸成分を基準にして約０．１〜約５．０モルパーセントのスルホネート成分
を含み、および、
前記グリコール成分が
ａ．第１グリコール成分として、１００モルパーセント全グリコール成分を基準にして約１００〜約９０．０モルパーセントの１，４−ブタンジオール、および
ｂ．１００モルパーセント全グリコール成分を基準にして０〜約５．０モルパーセントの１つまたは複数の第２グリコール成分
を含むことを特徴とするスルホン化脂肪族−芳香族コポリエステル。
【請求項２】
トリフルオロ酢酸：ジクロロメタン溶媒系の５０：５０溶液中のコポリエステルの０．５パーセント溶液について室温で測定した際に、少なくとも０．１５、または少なくとも０．３５ｄＬ／ｇの固有粘度を有することを特徴とする請求項１に記載のスルホン化脂肪族−芳香族コポリエステル。
【請求項３】
前記第２グリコール成分が、エチレングリコール、１，３−プロパンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ダイマージオール、４，８−ビス（ヒドロキシメチル）−トリシクロ［５．２．１．０／２．６］デカン、１，４−シクロヘキサンジメタノール、イソソルビド、ジ（エチレングリコール）、トリ（エチレングリコール）、約５００〜約４０００の分子量範囲のポリ（アルキレンエーテル）グリコール、およびそれらから誘導される混合物よりなる群から選択されることを特徴とする請求項１に記載のスルホン化脂肪族−芳香族コポリエステル。
【請求項４】
前記スルホネート成分が、５−スルホイソフタル酸の金属塩およびジメチル５−スルホイソフタレートの金属塩よりなる群から選択されることを特徴とする請求項１に記載のスルホン化脂肪族−芳香族コポリエステル。
【請求項５】
前記芳香族ジカルボン酸成分が、テレフタル酸、ジメチルテレフタレート、ビス（２−ヒドロキシエチル）テレフタレート、ビス（３−ヒドロキシプロピル）テレフタレート、ビス（４−ヒドロキシブチル）テレフタレート、イソフタル酸、ジメチルイソフタレート、ビス（２−ヒドロキシエチル）イソフタレート、ビス（３−ヒドロキシプロピル）イソフタレート、ビス（４−ヒドロキシブチル）イソフタレート、２，６−ナフタレンジカルボン酸、ジメチル−２，６−ナフタレート、２，７−ナフタレンジカルボン酸、ジメチル−２，７−ナフタレート、３，４’−ジフェニルエーテルジカルボン酸、ジメチル−３，４’−ジフェニルエーテルジカルボキシレート、４，４’−ジフェニルエーテルジカルボン酸、ジメチル−４，４’−ジフェニルエーテルジカルボキシレート、３，４’−ジフェニルスルフィドジカルボン酸、ジメチル−３，４’−ジフェニルスルフィドジカルボキシレート、４，４’−ジフェニルスルフィドジカルボン酸、ジメチル−４，４’−ジフェニルスルフィドジカルボキシレート、３，４’−ジフェニルスルホンジカルボン酸、ジメチル−３，４’−ジフェニルスルホンジカルボキシレート、４，４’−ジフェニルスルホンジカルボン酸、ジメチル−４，４’−ジフェニルスルホンジカルボキシレート、３，４’−ベンゾフェノンジカルボン酸、ジメチル−３，４’−ベンゾフェノンジカルボキシレート、４，４’−ベンゾフェノンジカルボン酸、ジメチル−４，４’−ベンゾフェノンジカルボキシレート、１，４−ナフタレンジカルボン酸、ジメチル−１，４−ナフタレート、４，４’−メチレンビス（安息香酸）、ジメチル−４，４’−メチレンビス（ベンゾエート）、およびそれらから誘導される混合物よりなる群から選択されることを特徴とする請求項１に記載のスルホン化脂肪族−芳香族コポリエステル。
【請求項６】
前記脂肪族ジカルボン酸成分が、シュウ酸、ジメチルオキサレート、マロン酸、ジメチルマロネート、コハク酸、ジメチルスクシネート、メチルコハク酸、グルタル酸、ジメチルグルタレート、ビス（２−ヒドロキシエチル）グルタレート、ビス（３−ヒドロキシプロピル）グルタレート、ビス（４−ヒドロキシブチル）グルタレート、２−メチルグルタル酸、３−メチルグルタル酸、アジピン酸、ジメチルアジペート、ビス（２−ヒドロキシエチル）アジペート、ビス（３−ヒドロキシプロピル）アジペート、ビス（４−ヒドロキシブチル）アジペート、３−メチルアジピン酸、２，２，５，５−テトラメチルヘキサン二酸、ピメリン酸、スベリン酸、アゼライン酸、ジメチルアゼレート、セバシン酸、１，１１−ウンデカンジカルボン酸、１，１０−デカンジカルボン酸、ウンデカン二酸、１，１２−ドデカンジカルボン酸、ヘキサデカン二酸、ドコサン二酸、テトラコサン二酸、ダイマー酸、およびそれらから誘導される混合物よりなる群から選択されることを特徴とする請求項１に記載のスルホン化脂肪族−芳香族コポリエステル。
【請求項７】
前記分岐剤が、１，２，４−ベンゼントリカルボン酸、トリメチル−１，２，４−ベンゼントリカルボキシレート、トリス（２−ヒドロキシエチル）−１，２，４−ベンゼントリカルボキシレート、トリス（３−ヒドロキシプロピル）−１，２，４−ベンゼントリカルボキシレート、トリス（４−ヒドロキシブチル）−１，２，４−ベンゼントリカルボキシレート、１，２，４−ベンゼントリカルボン酸無水物、１，３，５−ベンゼントリカルボン酸、１，２，４，５−ベンゼンテトラカルボン酸、１，２，４，５−ベンゼンテトラカルボン酸二無水物、３，３’，４，４’−ベンゾフェノンテトラカルボン酸二無水物、１，４，５，８−ナフタレンテトラカルボン酸二無水物、クエン酸、テトラヒドロフラン−２，３，４，５−テトラカルボン酸、１，３，５−シクロヘキサントリカルボン酸、ペンタエリスリトール、グリセロール、２−（ヒドロキシメチル）−１，３−プロパンジオール、２，２−ビス（ヒドロキシメチル）プロピオン酸、およびそれらから誘導される混合物よりなる群から選択されることを特徴とする請求項１に記載のスルホン化脂肪族−芳香族コポリエステル。
【請求項８】
前記フィラーが第１平均粒度を有する第１セットの粒子と、第２平均粒度を有する第２セットの粒子とを含み、および、第２平均粒度が前記第１平均粒度の少なくとも約２倍であることを特徴とする請求項１に記載のスルホン化脂肪族−芳香族コポリエステル。
【請求項９】
前記フィラーが、４０ミクロン未満、または２０ミクロン未満の平均直径を有する粒子から本質的になることを特徴とする請求項８に記載のスルホン化脂肪族−芳香族コポリエステル。
【請求項１０】
請求項１に記載のスルホン化脂肪族−芳香族コポリエステルと、
ポリ（ヒドロキシアルカノエート）、ポリカーボネート、ポリ（カプロラクトン）、脂肪族ポリエステル、脂肪族−芳香族コポリエステル、脂肪族−芳香族コポリエーテルエステル、脂肪族−芳香族コポリアミドエステル、スルホン化脂肪族−芳香族コポリエステル、スルホン化脂肪族−芳香族コポリエーテルエステル、スルホン化脂肪族−芳香族コポリアミドエステル、およびそれらから誘導される混合物を含む生分解性ポリマー；非生分解性ポリマー；天然ポリマー、好ましくはデンプンよりなる群から選択される少なくとも１つの他のポリマーと
を含むことを特徴とするブレンド。
【請求項１１】
請求項１または請求項１０に記載のスルホン化脂肪族−芳香族コポリエステルから形成されたフィルム、配向フィルム、シート、繊維、メルトブローン容器、成形部品、および発泡部品よりなる群から選択されることを特徴とする造形品。
【請求項１２】
基材と前記基材上のコーティングとを含む物品であって、該基材は布地、不織布、フォイル、紙、板紙、および金属が含み、および該コーティングが請求項１または請求項１０に記載のものであることを特徴とする物品。
【請求項１３】
基材と、該基材上に積層された請求項１のスルホン化脂肪族−芳香族コポリエステルとを含む物品であって、該基材は紙、板紙、ボール紙、ファイバーボード、セルロース、デンプン、プラスチック、ポリスチレンフォーム、ガラス、金属、ポリマーフォーム、有機フォーム、無機フォーム、有機−無機フォーム、およびポリマーフィルムを含むことを特徴とする物品。
【請求項１４】
請求項１に記載のスルホン化脂肪族−芳香族コポリエステルを含むことを特徴とする約０．１〜約１００、または０．５〜２０のデニールを有する繊維。
【請求項１５】
基材を提供する工程と、
前記基材を所望のパッケージ形態に成形する工程と、
酸成分、グリコール成分、および１００モル％酸成分を基準にして０〜約５．０モルパーセントの、多官能性の酸、グリコールまたはそれらの混合物から選択される多官能性分岐剤より本質的になるスルホン化脂肪族−芳香族コポリエステルであって、
前記酸成分が、
ａ．１００モルパーセント全酸成分を基準にして約９４．９〜約４０．０モルパーセントの芳香族ジカルボン酸成分、および
ｂ．１００モルパーセント全酸成分を基準にして約５．０〜約５０．０モルパーセントの脂肪族ジカルボン酸成分、および
ｃ．１００モルパーセント全酸成分を基準にして約０．１〜約５．０モルパーセントのスルホネート成分
を含み、および、
前記グリコール成分が、
ａ．第１グリコール成分として１００モルパーセント全グリコール成分を基準にして約１００〜約９０．０モルパーセントの１，４−ブタンジオール、および
ｂ．１００モルパーセント全グリコール成分を基準にして０〜約５．０モルパーセントの１つまたは複数の第２グリコール成分
を含むスルホン化脂肪族−芳香族コポリエステルを提供する工程と、
前記基材を前記スルホン化脂肪族−芳香族コポリエステルで積層またはコーティングして前記パッケージを形成する工程と
を含むことを特徴とするパッケージの製造方法。
【請求項１６】
前記基材が、紙、板紙、無機フォーム、有機フォーム、および無機−有機フォームよりなる群から選択される材料を含むことを特徴とする請求項１５に記載の方法。
【請求項１７】
前記パッケージ形態が、ラッパー、ストレッチラップフィルム、バッグ、コップ、トレー、カートン、ボックス、ボトル、クレート、パッケージングフィルム、ブリスターパックラッパー、スキンパック、および開き容器からなる群から選択されることを特徴とする請求項１５に記載の方法。
【請求項１８】
芳香族ジカルボン酸成分、脂肪族ジカルボン酸成分、スルホネート成分、本質的に１，４−ブタンジオールよりなる第１グリコール成分、任意選択的に第２グリコール成分、および任意選択的に多官能性分岐剤を含む反応混合物を提供する工程と、
前記芳香族ジカルボン酸成分、前記脂肪族ジカルボン酸成分、前記スルホネート成分、前記第１グリコール成分、前記第２グリコール成分および前記多官能性分岐剤を重合させて酸成分、およびグリコール成分を含むスルホン化脂肪族−芳香族コポリエステルを形成する工程と
を含むスルホン化脂肪族−芳香族コポリエステルの製造方法であって、
前記酸成分が、
ａ．１００モルパーセント全酸成分を基準にして約９４．９〜約４０．０モルパーセントの芳香族ジカルボン酸成分、および
ｂ．１００モルパーセント全酸成分を基準にして約５．０〜約５０．０モルパーセントの脂肪族ジカルボン酸成分、および
ｃ．１００モルパーセント全酸成分を基準にして約０．１〜約５．０モルパーセントのスルホネート成分
を含み、および、
前記グリコール成分が、
ａ．第１グリコール成分として１００モルパーセント全グリコール成分を基準にして約１００〜約９０．０モルパーセントの１，４−ブタンジオール
を含む
ことを特徴とするスルホン化脂肪族−芳香族コポリエステルの製造方法。
【請求項１９】
前記ポリエステルのグリコール成分が、前記第１グリコール成分および前記第２グリコール成分の合計を基準にして、５．０モルパーセント以下の前記第２グリコール成分を含むような量で前記第２グリコール成分を提供する工程を含むことを特徴とする請求項１８に記載の方法。
【請求項２０】
前記ポリエステルが、前記第１グリコール成分、前記第２グリコール成分、および前記多官能性分岐剤の合計を基準にして、５．０モルパーセント以下の前記多官能性分岐剤を含むような量で前記多官能性分岐剤を提供する工程を含むことを特徴とする請求項１８に記載の方法。
【手続補正２】
【補正対象書類名】明細書
【補正対象項目名】０１２３
【補正方法】変更
【補正の内容】
【０１２３】
ポリマー発泡装置および方法は公知であり、例えば、米国特許公報（特許文献２０１）、米国特許公報（特許文献２００）、米国特許公報（特許文献２０２）、米国特許公報（特許文献１９９）、米国特許公報（特許文献２０３）、米国特許公報（特許文献１９８）、米国特許公報（特許文献２０４）、および米国特許公報（特許文献２０５）に開示されている。発泡技術に関するレビューは、（非特許文献２）および（非特許文献３）に見いだすことができる。発泡性コポリエステルは、本明細書で開示されるように多種多様な添加剤および／またはフィラーを含むことができるか、または他の材料とブレンドすることができる。生分解性フォームについては、セルロース、化学変性セルロースのようなセルロース誘導体、デンプン、ならびに化学変性デンプンおよび熱可塑性デンプンのようなデンプン誘導体の添加が特に好ましい。
以下に、本発明の好ましい態様を示す。
［１］  酸成分、グリコール成分、および１００モル％酸成分を基準にして０〜約５．０モルパーセントの、多官能性の酸、グリコールまたはそれらの混合物から選択される多官能性分岐剤を含むスルホン化脂肪族−芳香族コポリエステルであって、
前記酸成分が
ａ．１００モルパーセント全酸成分を基準にして約９４．９〜約４０．０モルパーセントの芳香族ジカルボン酸成分、および
ｂ．１００モルパーセント全酸成分を基準にして約５．０〜約５０．０モルパーセントの脂肪族ジカルボン酸成分、および
ｃ．１００モルパーセント全酸成分を基準にして約０．１〜約５．０モルパーセントのスルホネート成分
を含み、かつ、
前記グリコール成分が
ａ．第１グリコール成分として１００モルパーセント全グリコール成分を基準にして約１００〜約９０．０モルパーセントの１，４−ブタンジオール、および
ｂ．１００モルパーセント全グリコール成分を基準にして０〜約５．０モルパーセントの１つまたは複数の第２グリコール成分
を含むことを特徴とするスルホン化脂肪族−芳香族コポリエステル。
［２］  トリフルオロ酢酸：ジクロロメタン溶媒系の５０：５０溶液中のコポリエステルの０．５パーセント溶液について室温で測定した際に、少なくとも０．１５の固有粘度を有することを特徴とする［１］に記載のスルホン化脂肪族−芳香族コポリエステル。
［３］  前記固有粘度が少なくとも０．３５ｄＬ／ｇであることを特徴とする［２］に記載のスルホン化脂肪族−芳香族コポリエステル。
［４］  前記第２グリコール成分がエチレングリコール、１，３−プロパンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ダイマージオール、４，８−ビス（ヒドロキシメチル）−トリシクロ［５．２．１．０／２．６］デカン、１，４−シクロヘキサンジメタノール、イソソルビド、ジ（エチレングリコール）、トリ（エチレングリコール）、約５００〜約４０００の分子量範囲のポリ（アルキレンエーテル）グリコール、およびそれらから誘導される混合物よりなる群から選択されることを特徴とする［１］に記載のスルホン化脂肪族−芳香族コポリエステル。
［５］  前記スルホネート成分が５−スルホイソフタル酸の金属塩およびジメチル５−スルホイソフタレートの金属塩よりなる群から選択されることを特徴とする［１］に記載のスルホン化脂肪族−芳香族コポリエステル。
［６］  前記芳香族ジカルボン酸成分がテレフタル酸、ジメチルテレフタレート、ビス（２−ヒドロキシエチル）テレフタレート、ビス（３−ヒドロキシプロピル）テレフタレート、ビス（４−ヒドロキシブチル）テレフタレート、イソフタル酸、ジメチルイソフタレート、ビス（２−ヒドロキシエチル）イソフタレート、ビス（３−ヒドロキシプロピル）イソフタレート、ビス（４−ヒドロキシブチル）イソフタレート、２，６−ナフタレンジカルボン酸、ジメチル−２，６−ナフタレート、２，７−ナフタレンジカルボン酸、ジメチル−２，７−ナフタレート、３，４’−ジフェニルエーテルジカルボン酸、ジメチル−３，４’−ジフェニルエーテルジカルボキシレート、４，４’−ジフェニルエーテルジカルボン酸、ジメチル−４，４’−ジフェニルエーテルジカルボキシレート、３，４’−ジフェニルスルフィドジカルボン酸、ジメチル−３，４’−ジフェニルスルフィドジカルボキシレート、４，４’−ジフェニルスルフィドジカルボン酸、ジメチル−４，４’−ジフェニルスルフィドジカルボキシレート、３，４’−ジフェニルスルホンジカルボン酸、ジメチル−３，４’−ジフェニルスルホンジカルボキシレート、４，４’−ジフェニルスルホンジカルボン酸、ジメチル−４，４’−ジフェニルスルホンジカルボキシレート、３，４’−ベンゾフェノンジカルボン酸、ジメチル−３，４’−ベンゾフェノンジカルボキシレート、４，４’−ベンゾフェノンジカルボン酸、ジメチル−４，４’−ベンゾフェノンジカルボキシレート、１，４−ナフタレンジカルボン酸、ジメチル−１，４−ナフタレート、４，４’−メチレンビス（安息香酸）、ジメチル−４，４’−メチレンビス（ベンゾエート）、およびそれらから誘導される混合物よりなる群から選択されることを特徴とする［１］に記載のスルホン化脂肪族−芳香族コポリエステル。
［７］  前記酸成分が約８０〜約５０モルパーセントの前記芳香族ジカルボン酸成分を含むことを特徴とする［１］に記載のスルホン化脂肪族−芳香族コポリエステル。
［８］  前記脂肪族ジカルボン酸成分がシュウ酸、ジメチルオキサレート、マロン酸、ジメチルマロネート、コハク酸、ジメチルスクシネート、メチルコハク酸、グルタル酸、ジメチルグルタレート、ビス（２−ヒドロキシエチル）グルタレート、ビス（３−ヒドロキシプロピル）グルタレート、ビス（４−ヒドロキシブチル）グルタレート、２−メチルグルタル酸、３−メチルグルタル酸、アジピン酸、ジメチルアジペート、ビス（２−ヒドロキシエチル）アジペート、ビス（３−ヒドロキシプロピル）アジペート、ビス（４−ヒドロキシブチル）アジペート、３−メチルアジピン酸、２，２，５，５−テトラメチルヘキサン二酸、ピメリン酸、スベリン酸、アゼライン酸、ジメチルアゼレート、セバシン酸、１，１１−ウンデカンジカルボン酸、１，１０−デカンジカルボン酸、ウンデカン二酸、１，１２−ドデカンジカルボン酸、ヘキサデカン二酸、ドコサン二酸、テトラコサン二酸、ダイマー酸、およびそれらから誘導される混合物よりなる群から選択されることを特徴とする［１］に記載のスルホン化脂肪族−芳香族コポリエステル。
［９］前記脂肪族ジカルボン酸成分がコハク酸、ジメチルスクシネート、グルタル酸、ジメチルグルタレート、ビス（２−ヒドロキシエチル）グルタレート、ビス（３−ヒドロキシプロピル）グルタレート、ビス（４−ヒドロキシブチル）グルタレート、アジピン酸、ジメチルアジペート、ビス（２−ヒドロキシエチル）アジペート、ビス（３−ヒドロキシプロピル）アジペート、ビス（４−ヒドロキシブチル）アジペートおよびそれらから誘導される混合物よりなる群から選択されることを特徴とする［１］に記載のスルホン化脂肪族−芳香族コポリエステル。
［１０］  前記酸成分が約２０〜約５０モルパーセントの前記脂肪族ジカルボン酸成分を含むことを特徴とする［１］に記載のスルホン化脂肪族−芳香族コポリエステル。
［１１］  前記分岐剤が１，２，４−ベンゼントリカルボン酸、トリメチル−１，２，４−ベンゼントリカルボキシレート、トリス（２−ヒドロキシエチル）−１，２，４−ベンゼントリカルボキシレート、トリス（３−ヒドロキシプロピル）−１，２，４−ベンゼントリカルボキシレート、トリス（４−ヒドロキシブチル）−１，２，４−ベンゼントリカルボキシレート、１，２，４−ベンゼントリカルボン酸無水物、１，３，５−ベンゼントリカルボン酸、１，２，４，５−ベンゼンテトラカルボン酸、１，２，４，５−ベンゼンテトラカルボン酸二無水物、３，３’，４，４’−ベンゾフェノンテトラカルボン酸二無水物、１，４，５，８−ナフタレンテトラカルボン酸二無水物、クエン酸、テトラヒドロフラン−２，３，４，５−テトラカルボン酸、１，３，５−シクロヘキサントリカルボン酸、ペンタエリスリトール、グリセロール、２−（ヒドロキシメチル）−１，３−プロパンジオール、２，２−ビス（ヒドロキシメチル）プロピオン酸、およびそれらから誘導される混合物よりなる群から選択されることを特徴とする［１］に記載のスルホン化脂肪族−芳香族コポリエステル。
［１２］  少なくとも約０．１５ｄＬ／ｇの固有粘度を有することを特徴とする［１］に記載のスルホン化脂肪族−芳香族コポリエステル。
［１３］  少なくとも約０．３５ｄＬ／ｇの固有粘度を有することを特徴とする［１］に記載のスルホン化脂肪族−芳香族コポリエステル。
［１４］  少なくとも約０．６５ｄＬ／ｇの固有粘度を有することを特徴とする［１］に記載のスルホン化脂肪族−芳香族コポリエステル。
［１５］  フィラーをさらに含むことを特徴とする［１］に記載のスルホン化脂肪族−芳香族コポリエステル。
［１６］  前記フィラーが第１平均粒度を有する第１セットの粒子と、第２平均粒度を有する第２セットの粒子とを含み、かつ、第２平均粒度が前記第１平均粒度のそれの少なくとも約２倍であることを特徴とする［１５］に記載のスルホン化脂肪族−芳香族コポリエステル。
［１７］  前記フィラーが本質的に約４０ミクロン未満の平均直径を有する粒子よりなることを特徴とする［１５］に記載のスルホン化脂肪族−芳香族コポリエステル。
［１８］  前記フィラーが本質的に約２０ミクロン未満の平均直径を有する粒子よりなることを特徴とする［１５］に記載のスルホン化脂肪族−芳香族コポリエステル。
［１９］  ［１］に記載のスルホン化脂肪族−芳香族コポリエステルと少なくとも１つの他のポリマーとを含むことを特徴とするブレンド。
［２０］  前記他のポリマーが生分解性であることを特徴とする［１９］に記載のブレンド。
［２１］  前記生分解性ポリマーがポリ（ヒドロキシアルカノエート）、ポリカーボネート、ポリ（カプロラクトン）、脂肪族ポリエステル、脂肪族−芳香族コポリエステル、脂肪族−芳香族コポリエーテルエステル、脂肪族−芳香族コポリアミドエステル、スルホン化脂肪族−芳香族コポリエステル、スルホン化脂肪族−芳香族コポリエーテルエステル、スルホン化脂肪族−芳香族コポリアミドエステル、およびそれらから誘導される混合物よりなる群から選択されることを特徴とする［２０］に記載のブレンド。
［２２］  前記他のポリマーが非生分解性であることを特徴とする［１９］に記載のブレンド。
［２３］  前記他のポリマーが天然ポリマーであることを特徴とする［１９］に記載のブレンド。
［２４］  前記天然ポリマーがデンプンであることを特徴とする［２３］に記載のブレンド。
［２５］  ［１］に記載のスルホン化脂肪族−芳香族コポリエステルから形成されることを特徴とする造形品。
［２６］  フィルム、シート、繊維、メルトブローン容器、成形部品、および発泡部品よりなる群から選択されることを特徴とする［２５］に記載の造形品。
［２７］  ［１］に記載のスルホン化脂肪族−芳香族コポリエステルを含むことを特徴とするフィルム。
［２８］  約０．０２５ｍｍ〜約０．１５ｍｍの厚さを有することを特徴とする［２７］に記載のフィルム。
［２９］  ［２７］に準ずることを特徴とする配向フィルム。
［３０］  二軸配向されていることを特徴とする［２９］に記載のフィルム。
［３１］  一軸配向されていることを特徴とする［２９］に記載のフィルム。
［３２］  ［１］に記載のスルホン化脂肪族−芳香族コポリエステルを含む層を含むことを特徴とする多層フィルム。
［３３］  基材と前記基材上のコーティングとを含む物品であって、前記コーティングが［１］に記載の脂肪族−芳香族コポリエステルを含むことを特徴とする物品。
［３４］  前記コーティングが約０．２〜約１５ミルの厚さを有することを特徴とする［３３］に記載の物品。
［３５］  前記コーティングが約０．５〜約２ミルの厚さを有することを特徴とする［３３］に記載の物品。
［３６］  前記基材が布地、不織布、フォイル、紙、板紙、および金属よりなる群から選択されることを特徴とする［３３］に記載の物品。
［３７］  ［１］のスルホン化脂肪族−芳香族コポリエステルを上に積層された基材を含むことを特徴とする物品。
［３８］  前記基材が紙、板紙、ボール紙、ファイバーボード、セルロース、デンプン、プラスチック、ポリスチレンフォーム、ガラス、金属、ポリマーフォーム、有機フォーム、無機フォーム、有機−無機フォーム、およびポリマーフィルムよりなる群から選択されることを特徴とする［３７］に記載の物品。
［３９］  ［３７］に記載の物品を含むことを特徴とするパッケージ。
［４０］  ［１］に記載のスルホン化脂肪族−芳香族コポリエステルを含むことを特徴とするラップ。
［４１］  ［１］に記載のスルホン化脂肪族−芳香族コポリエステルを含むことを特徴とするシート。
［４２］  少なくとも約０．５０ｍｍの厚さを有することを特徴とする［４１］に記載のシート。
［４３］  ［１］に記載のスルホン化脂肪族−芳香族コポリエステルを含むことを特徴とする繊維。
［４４］  約０．１〜約１００のデニールを有することを特徴とする［４３］に記載の繊維。
［４５］  約０．５〜２０のデニールを有することを特徴とする［４３］に記載の繊維。
［４６］  ［１］に記載のスルホン化脂肪族−芳香族コポリエステルと少なくとも１つの他のポリマーとを含むことを特徴とする繊維。
［４７］  前記スルホン化脂肪族−芳香族コポリエステルと１つまたは複数の天然繊維とのブレンドを含むことを特徴とする［４３］に記載の繊維。
［４８］  不均一な繊維であることを特徴とする［４３］に記載の繊維。
［４９］  ［１５］に記載のスルホン化脂肪族−芳香族コポリエステルを含むことを特徴とする発泡品。
［５０］  ［１５］に記載のスルホン化脂肪族−芳香族コポリエステルから形成されることを特徴とする造形品。
［５１］  フィルム、シート、繊維、メルトブローン容器、成形部品、および発泡部品よりなる群から選択されることを特徴とする［５０］に記載の造形品。
［５２］  ［１５］に記載のスルホン化脂肪族−芳香族コポリエステルを含むことを特徴とするフィルム。
［５３］  約０．０２５ｍｍ〜約０．１５ｍｍの厚さを有することを特徴とする［５２］に記載のフィルム。
［５４］  ［５２］に準ずることを特徴とする配向フィルム。
［５５］  ［１５］に記載のスルホン化脂肪族−芳香族コポリエステルを含む層を含むことを特徴とする多層フィルム。
［５６］  基材と前記基材上のコーティングとを含む物品であって、前記コーティングが［１５］に記載のスルホン化脂肪族−芳香族コポリエステルを含むことを特徴とする物品。
［５７］  ［１５］に記載のスルホン化脂肪族−芳香族コポリエステルを上に積層された基材を含むことを特徴とする物品。
［５８］  ［１５］に記載のスルホン化脂肪族−芳香族コポリエステルを含むことを特徴とするラップ。
［５９］  ［１５］に記載のスルホン化脂肪族−芳香族コポリエステルを含むことを特徴とするシート。
［６０］  ［１９］に記載のスルホン化脂肪族−芳香族コポリエステルを含むことを特徴とする発泡品。
［６１］  ［１９］に記載のスルホン化脂肪族−芳香族コポリエステルから形成されることを特徴とする造形品。
［６２］  フィルム、シート、繊維、メルトブローン容器、成形部品、および発泡部品よりなる群から選択されることを特徴とする［６１］に記載の造形品。
［６３］  ［１９］に記載のスルホン化脂肪族−芳香族コポリエステルを含むことを特徴とするフィルム。
［６４］  約０．０２５ｍｍ〜約０．１５ｍｍの厚さを有することを特徴とする［６３］に記載のフィルム。
［６５］  ［６３］に準ずることを特徴とする配向フィルム。
［６６］  ［１９］に記載のスルホン化脂肪族−芳香族コポリエステルを含む層を含むことを特徴とする多層フィルム。
［６７］  基材と前記基材上のコーティングとを含む物品であって、前記コーティングが［１９］に記載のスルホン化脂肪族−芳香族コポリエステルを含むことを特徴とする物品。
［６８］  ［１９］に記載のスルホン化脂肪族−芳香族コポリエステルを上に積層された基材を含むことを特徴とする物品。
［６９］  ［１９］に記載のスルホン化脂肪族−芳香族コポリエステルを含むことを特徴とするラップ。
［７０］  ［１９］に記載のスルホン化脂肪族−芳香族コポリエステルを含むことを特徴とするシート。
［７１］  ［１９］に記載のスルホン化脂肪族−芳香族コポリエステルを含むことを特徴とする発泡品。
［７２］  ［１９］に記載のスルホン化脂肪族−芳香族コポリエステルから形成されることを特徴とする造形品。
［７３］  フィルム、シート、繊維、メルトブローン容器、成形部品、および発泡部品よりなる群から選択されることを特徴とする［７２］に記載の造形品。
［７４］  ［１９］に記載のスルホン化脂肪族−芳香族コポリエステルを含むことを特徴とするフィルム。
［７５］  約０．０２５ｍｍ〜約０．１５ｍｍの厚さを有することを特徴とする［７４］に記載のフィルム。
［７６］  ［７５］に準ずることを特徴とする配向フィルム。
［７７］  ［１９］に記載のスルホン化脂肪族−芳香族コポリエステルを含む層を含むことを特徴とする多層フィルム。
［７８］  基材と前記基材上のコーティングとを含む物品であって、前記コーティングが［１９］に記載のスルホン化脂肪族−芳香族コポリエステルを含むことを特徴とする物品。
［７９］  ［１９］に記載のスルホン化脂肪族−芳香族コポリエステルを上に積層された基材を含むことを特徴とする物品。
［８０］  ［１９］に記載のスルホン化脂肪族−芳香族コポリエステルを含むことを特徴とするラップ。
［８１］  ［１９］に記載のスルホン化脂肪族−芳香族コポリエステルを含むことを特徴とするシート。
［８２］  ［２３］に記載のスルホン化脂肪族−芳香族コポリエステルを含むことを特徴とする発泡品。
［８３］  ［２３］に記載のスルホン化脂肪族−芳香族コポリエステルを含むことを特徴とする造形品。
［８４］  フィルム、シート、繊維、メルトブローン容器、成形部品、および発泡部品よりなる群から選択されることを特徴とする［８３］に記載の造形品。
［８５］  ［２３］に記載のスルホン化脂肪族−芳香族コポリエステルを含むことを特徴とするフィルム。
［８６］  約０．０２５ｍｍ〜約０．１５ｍｍの厚さを有することを特徴とする［８５］に記載のフィルム。
［８７］  ［８５］に準ずることを特徴とする配向フィルム。
［８８］  ［２３］に記載のスルホン化脂肪族−芳香族コポリエステルを含む層を含むことを特徴とする多層フィルム。
［８９］  基材と前記基材上のコーティングとを含む物品であって、前記コーティングが［２３］に記載のスルホン化脂肪族−芳香族コポリエステルを含むことを特徴とする物品。
［９０］  ［２３］に記載のスルホン化脂肪族−芳香族コポリエステルを上に積層された基材を含むことを特徴とする物品。
［９１］  ［２３］に記載のスルホン化脂肪族−芳香族コポリエステルを含むことを特徴とするラップ。
［９２］  ［２３］に記載のスルホン化脂肪族−芳香族コポリエステルを含むことを特徴とするシート。
［９３］  基材を提供する工程と、前記基材を所望のパッケージ形態に成形する工程と、本質的に酸成分、グリコール成分、および１００モル％酸成分を基準にして０〜約５．０モルパーセントの、多官能性の酸、グリコールまたはそれらの混合物から選択される多官能性分岐剤よりなるスルホン化脂肪族−芳香族コポリエステルであって、
前記酸成分が、
ａ．１００モルパーセント全酸成分を基準にして約９４．９〜約４０．０モルパーセントの芳香族ジカルボン酸成分、および
ｂ．１００モルパーセント全酸成分を基準にして約５．０〜約５０．０モルパーセントの脂肪族ジカルボン酸成分、および
ｃ．１００モルパーセント全酸成分を基準にして約０．１〜約５．０モルパーセントのスルホネート成分
を含み、かつ、
前記グリコール成分が、
ａ．第１グリコール成分として１００モルパーセント全グリコール成分を基準にして約１００〜約９０．０モルパーセントの１，４−ブタンジオール、および
ｂ．１００モルパーセント全グリコール成分を基準にして０〜約５．０モルパーセントの１つまたは複数の第２グリコール成分
を含むスルホン化脂肪族−芳香族コポリエステルを提供する工程と、
前記基材を前記スルホン化脂肪族−芳香族コポリエステルで積層してまたはコーティングして前記パッケージを形成する工程と
を含むことを特徴とするパッケージの製造方法。
［９４］  前記基材が紙、板紙、無機フォーム、有機フォーム、および無機−有機フォームよりなる群から選択される材料を含むことを特徴とする［９３］に記載の方法。
［９５］  前記パッケージ形態がラッパー、ストレッチラップフィルム、バッグ、コップ、トレー、カートン、ボックス、ボトル、クレート、パッケージングフィルム、ブリスターパックラッパー、スキンパック、および開き容器よりなる群から選択されることを特徴とする［９３］に記載の方法。
［９６］  芳香族ジカルボン酸成分、脂肪族ジカルボン酸成分、スルホネート成分、本質的に１，４−ブタンジオールよりなる第１グリコール成分、任意選択的に第２グリコール成分、および任意選択的に多官能性分岐剤を含む反応混合物を提供する工程と、前記芳香族ジカルボン酸成分、前記脂肪族ジカルボン酸成分、前記スルホネート成分、前記第１グリコール成分、前記第２グリコール成分および前記多官能性分岐剤を重合させて酸成分、およびグリコール成分を含むスルホン化脂肪族−芳香族コポリエステルを形成する工程とを含むスルホン化脂肪族−芳香族コポリエステルの製造方法であって、
前記酸成分が、
ａ．１００モルパーセント全酸成分を基準にして約９４．９〜約４０．０モルパーセントの芳香族ジカルボン酸成分、および
ｂ．１００モルパーセント全酸成分を基準にして約５．０〜約５０．０モルパーセントの脂肪族ジカルボン酸成分、および
ｃ．１００モルパーセント全酸成分を基準にして約０．１〜約５．０モルパーセントのスルホネート成分
を含み、かつ、
前記グリコール成分が、
ａ．第１グリコール成分として１００モルパーセント全グリコール成分を基準にして約１００〜約９０．０モルパーセントの１，４−ブタンジオール
を含む
ことを特徴とする方法。
［９７］  前記ポリエステルのグリコール成分が前記第１グリコール成分および前記第２グリコール成分の合計を基準にして、５．０モルパーセント以下の前記第２グリコール成分を含むような量で前記第２グリコール成分を提供する工程を含むことを特徴とする［９６］に記載の方法。
［９８］  前記ポリエステルが前記第１グリコール成分、前記第２グリコール成分、および前記多官能性分岐剤の合計を基準にして、５．０モルパーセント以下の前記多官能性分岐剤を含むような量で前記多官能性分岐剤を提供する工程を含むことを特徴とする［９６］に記載の方法。